(57)【要約】【課題】被加工物に対する凹凸追従性および固定性に優れるとともに、加工物を容易に剥離することができる感温性粘着剤および被加工物の加工方法を提供することである。【解決手段】紫外線硬化型側鎖結晶性ポリマーを含有し、前記紫外線硬化型側鎖結晶性ポリマーの融点以上の温度で粘着力が低下する、感温性粘着剤である。感温性粘着テープ１を前記融点以上の温度にして被加工物に貼付する工程と、感温性粘着テープ１の粘着剤層３に紫外線を照射して硬化させる工程と、感温性粘着テープ１を前記融点未満の温度にして前記被加工物を仮固定する工程と、前記被加工物を加工して加工物を得る工程と、感温性粘着テープ１を前記融点以上の温度にして前記加工物を感温性粘着テープ１から剥離する工程と、を備える、被加工物の加工方法である。【選択図】図１
2018178055.tif 000002
【特許請求の範囲】
【請求項１】
紫外線硬化型側鎖結晶性ポリマーを含有し、前記紫外線硬化型側鎖結晶性ポリマーの融点以上の温度で粘着力が低下する、感温性粘着剤。
【請求項２】
前記紫外線硬化型側鎖結晶性ポリマーが、紫外線硬化性官能基と、炭素数１６以上の直鎖状アルキル基を有する側鎖結晶性部位と、を有し、前記融点以上の温度で流動性を示す、請求項１に記載の感温性粘着剤。
【請求項３】
前記融点が、４０〜５０℃である、請求項１または２に記載の感温性粘着剤。
【請求項４】
架橋剤を含有していない、請求項１〜３のいずれかに記載の感温性粘着剤。
【請求項５】
請求項１〜４のいずれかに記載の感温性粘着剤を含む、感温性粘着シート。
【請求項６】
フィルム状の基材と、
前記基材の少なくとも片面に積層されており請求項１〜４のいずれかに記載の感温性粘着剤を含む粘着剤層と、を備える、感温性粘着テープ。
【請求項７】
請求項６に記載の感温性粘着テープを前記融点以上の温度にして被加工物に貼付する工程と、
前記感温性粘着テープの前記粘着剤層に紫外線を照射して硬化させる工程と、
前記感温性粘着テープを前記融点未満の温度にして前記被加工物を仮固定する工程と、
前記被加工物を加工して加工物を得る工程と、
前記感温性粘着テープを前記融点以上の温度にして前記加工物を前記感温性粘着テープから剥離する工程と、を備える、被加工物の加工方法。
【請求項８】
請求項６に記載の感温性粘着テープを前記融点以上の温度にして被加工物に貼付する工程と、
前記感温性粘着テープを前記融点未満の温度にして前記被加工物を仮固定する工程と、
前記被加工物を加工して加工物を得る工程と、
前記感温性粘着テープの前記粘着剤層に紫外線を照射して硬化させる工程と、
前記感温性粘着テープを前記融点以上の温度にして前記加工物を前記感温性粘着テープから剥離する工程と、を備える、被加工物の加工方法。
【請求項９】
前記被加工物が、セラミックグリーンシート積層体である、請求項７または８に記載の被加工物の加工方法。
【請求項１０】
前記被加工物が、前記感温性粘着テープが貼付される領域に深さ３００μｍ以下の溝を有する、請求項７〜９のいずれかに記載の被加工物の加工方法。
【請求項１１】
前記融点が４０〜５０℃であり、前記被加工物を室温で加工する、請求項７〜１０のいずれかに記載の被加工物の加工方法。
【発明の詳細な説明】
【技術分野】
【０００１】
本発明は、感温性粘着剤および被加工物の加工方法に関する。
【背景技術】
【０００２】
温度変化に対応して粘着力が変化する粘着剤として、感温性粘着剤が知られている。感温性粘着剤は、テープなどに加工され、積層セラミックコンデンサなどの製造工程においてセラミックグリーンシート積層体などを仮固定するときに使用される（例えば、特許文献１参照）。
【０００３】
近時、積層セラミックコンデンサの高性能化に伴うカット精度向上のため、感温性粘着剤などの仮固定用の粘着剤には、セラミックグリーンシート積層体が有する凹凸への追従性が求められている。また、仮固定用の粘着剤には、セラミックグリーンシート積層体などの被加工物を加工するときの固定性に優れ、加工物を容易に剥離できることも求められている。
【先行技術文献】
【特許文献】
【０００４】
【特許文献１】特開平９−２５１９２３号公報
【発明の概要】
【発明が解決しようとする課題】
【０００５】
本発明の課題は、被加工物に対する凹凸追従性および固定性に優れるとともに、加工物を容易に剥離することができる感温性粘着剤および被加工物の加工方法を提供することである。
【課題を解決するための手段】
【０００６】
本発明者らは、上記課題を解決すべく鋭意研究を重ねた結果、以下の構成からなる解決手段を見出し、本発明を完成するに至った。
（１）紫外線硬化型側鎖結晶性ポリマーを含有し、前記紫外線硬化型側鎖結晶性ポリマーの融点以上の温度で粘着力が低下する、感温性粘着剤。
（２）前記紫外線硬化型側鎖結晶性ポリマーが、紫外線硬化性官能基と、炭素数１６以上の直鎖状アルキル基を有する側鎖結晶性部位と、を有し、前記融点以上の温度で流動性を示す、前記（１）に記載の感温性粘着剤。
（３）前記融点が、４０〜５０℃である、前記（１）または（２）に記載の感温性粘着剤。
（４）架橋剤を含有していない、前記（１）〜（３）のいずれかに記載の感温性粘着剤。
（５）前記（１）〜（４）のいずれかに記載の感温性粘着剤を含む、感温性粘着シート。
（６）フィルム状の基材と、前記基材の少なくとも片面に積層されており前記（１）〜（４）のいずれかに記載の感温性粘着剤を含む粘着剤層と、を備える、感温性粘着テープ。
（７）前記（６）に記載の感温性粘着テープを前記融点以上の温度にして被加工物に貼付する工程と、前記感温性粘着テープの前記粘着剤層に紫外線を照射して硬化させる工程と、前記感温性粘着テープを前記融点未満の温度にして前記被加工物を仮固定する工程と、前記被加工物を加工して加工物を得る工程と、前記感温性粘着テープを前記融点以上の温度にして前記加工物を前記感温性粘着テープから剥離する工程と、を備える、被加工物の加工方法。
（８）前記（６）に記載の感温性粘着テープを前記融点以上の温度にして被加工物に貼付する工程と、前記感温性粘着テープを前記融点未満の温度にして前記被加工物を仮固定する工程と、前記被加工物を加工して加工物を得る工程と、前記感温性粘着テープの前記粘着剤層に紫外線を照射して硬化させる工程と、前記感温性粘着テープを前記融点以上の温度にして前記加工物を前記感温性粘着テープから剥離する工程と、を備える、被加工物の加工方法。
（９）前記被加工物が、セラミックグリーンシート積層体である、前記（７）または（８）に記載の被加工物の加工方法。
（１０）前記被加工物が、前記感温性粘着テープが貼付される領域に深さ３００μｍ以下の溝を有する、前記（７）〜（９）のいずれかに記載の被加工物の加工方法。
（１１）前記融点が４０〜５０℃であり、前記被加工物を室温で加工する、前記（７）〜（１０）のいずれかに記載の被加工物の加工方法。
【発明の効果】
【０００７】
本発明によれば、被加工物に対する凹凸追従性および固定性に優れるとともに、加工物を容易に剥離することができるという効果がある。
【図面の簡単な説明】
【０００８】
【図１】（ａ）〜（ｃ）は、本発明の一実施形態に係る被加工物の加工方法を示す概略説明図である。
【図２】本発明の一実施形態に係る感温性粘着テープを被加工物に貼付した状態を示す概略断面説明図である。
【発明を実施するための形態】
【０００９】
＜感温性粘着剤＞
以下、本発明の一実施形態に係る感温性粘着剤について詳細に説明する。
本実施形態の感温性粘着剤は、紫外線（Ultra Violet：以下、「ＵＶ」ということがある。）の照射によって硬化するＵＶ硬化型側鎖結晶性ポリマーを含有する。ＵＶ硬化型側鎖結晶性ポリマーは、ＵＶ硬化性に加えて、温度変化に対応して結晶状態および流動状態を可逆的に起こす感温性を有する。
【００１０】
具体的に説明すると、ＵＶ硬化型側鎖結晶性ポリマーは、融点を有する。融点とは、ある平衡プロセスにより、最初は秩序ある配列に整合されていた重合体の特定部分が無秩序状態になる温度であり、示差熱走査熱量計（ＤＳＣ）によって１０℃／分の測定条件で測定して得られる値のことを意味するものとする。
【００１１】
ＵＶ硬化型側鎖結晶性ポリマーは、上述した融点未満の温度で結晶化し、かつ融点以上の温度では相転移して流動性を示す。これにより、感温性粘着剤の温度を融点以上の温度にすると、ＵＶ硬化型側鎖結晶性ポリマーが流動性を示すので、感温性粘着剤を被加工物に貼付することができる。また、ＵＶ硬化型側鎖結晶性ポリマーが流動性を示すと、被加工物の表面に存在する微細な凹凸形状に感温性粘着剤が追従する。具体例を挙げると、感温性粘着剤は、後述する図２に示すように、セラミックグリーンシート積層体１００が有する溝１０１に対して優れた凹凸追従性を発揮する。そして、被加工物の表面に存在する微細な凹凸形状に追従した状態の感温性粘着剤を融点未満の温度に冷却すると、ＵＶ硬化型側鎖結晶性ポリマーが結晶化することによっていわゆるアンカー効果が発現し、その結果、被加工物を高い固定力で仮固定することができる。さらに、感温性粘着剤を融点以上の温度に加熱すると、ＵＶ硬化型側鎖結晶性ポリマーが流動性を示すことによって感温性粘着剤の凝集力が低下するので、上述した固定力を十分に低下させることができる。それゆえ、被加工物を加工することで得られる加工物を、感温性粘着剤から容易に剥離することができる。本実施形態の感温性粘着剤は、融点以上の温度でＵＶ硬化型側鎖結晶性ポリマーが流動性を示したときに粘着力が低下する割合でＵＶ硬化型側鎖結晶性ポリマーを含有する。つまり、本実施形態の感温性粘着剤は、ＵＶ硬化型側鎖結晶性ポリマーを主成分として含有する。
【００１２】
なお、ＵＶ硬化型側鎖結晶性ポリマーは、ＵＶ硬化性を有することから、例えば、被加工物を加工する前に硬化させれば、感温性粘着剤を高弾性にすることができ、その結果、カット精度などを向上させることができる。また、被加工物を加工した後に硬化させれば、感温性粘着剤と加工物との密着性を低下させることができるので、剥離性を向上させることができる。これらの点については、後述する被加工物の加工方法において詳細に説明する。
【００１３】
ＵＶ硬化型側鎖結晶性ポリマーの融点は、例えば、２３〜５０℃、好ましくは４０〜５０℃である。融点を４０〜５０℃にすると、室温においてＵＶ硬化型側鎖結晶性ポリマーを結晶化させることができるので、被加工物を室温で仮固定して加工することができる。室温とは、２３℃±５℃のことを意味するものとする。
【００１４】
融点は、ＵＶ硬化型側鎖結晶性ポリマーの組成などを変えることによって調整することができる。また、融点は、ＵＶ照射前後で実質的に変化しない傾向にある。すなわち、ＵＶ硬化後の融点は、ＵＶ硬化前の融点と実質的に同じ値になる傾向がある。さらに、ＵＶ硬化型側鎖結晶性ポリマーは、ＵＶ硬化後においても融点未満の温度で結晶化し、かつ融点以上の温度で流動性を示す。つまり、ＵＶ硬化型側鎖結晶性ポリマーは、ＵＶ照射前後のいずれの状態においても、温度変化に対応して結晶状態および流動状態を可逆的に起こすことができる。
【００１５】
ＵＶ硬化型側鎖結晶性ポリマーは、側鎖結晶性ポリマーとＵＶ硬化性官能基を有する化合物との反応物である。側鎖結晶性ポリマーとしては、例えば、炭素数１６以上の直鎖状アルキル基を有する（メタ）アクリレートおよびヒドロキシアルキル基を有する（メタ）アクリレートの共重合体、炭素数１〜６のアルキル基を有する（メタ）アクリレートをさらに重合した共重合体などが挙げられる。
【００１６】
炭素数１６以上の直鎖状アルキル基を有する（メタ）アクリレートは、その炭素数１６以上の直鎖状アルキル基がＵＶ硬化型側鎖結晶性ポリマーにおける側鎖結晶性部位として機能する。すなわち、ＵＶ硬化型側鎖結晶性ポリマーは、側鎖に炭素数１６以上の直鎖状アルキル基を有する櫛形のポリマーであり、この側鎖が分子間力などで秩序ある配列に整合されることによって結晶化する。
【００１７】
炭素数１６以上の直鎖状アルキル基を有する（メタ）アクリレートとしては、例えば、セチル（メタ）アクリレート、ステアリル（メタ）アクリレート、エイコシル（メタ）アクリレート、ベヘニル（メタ）アクリレートなどの炭素数１６〜２２の線状アルキル基を有する（メタ）アクリレートが挙げられる。例示した（メタ）アクリレートは、１種のみを使用してもよいし、２種以上を併用してもよい。（メタ）アクリレートとは、アクリレートまたはメタクリレートのことを意味するものとする。
【００１８】
ヒドロキシアルキル基を有する（メタ）アクリレートは、後述するＵＶ硬化性官能基を有する化合物と反応するものであり、例えば、２−ヒドロキシエチル（メタ）アクリレート、２−ヒドロキシプロピル（メタ）アクリレート、２−ヒドロキシヘキシル（メタ）アクリレートなどが挙げられる。例示した（メタ）アクリレートは、１種のみを使用してもよいし、２種以上を併用してもよい。
【００１９】
炭素数１〜６のアルキル基を有する（メタ）アクリレートとしては、例えば、メチル（メタ）アクリレート、エチル（メタ）アクリレート、ブチル（メタ）アクリレート、ヘキシル（メタ）アクリレートなどが挙げられる。例示した（メタ）アクリレートは、１種のみを使用してもよいし、２種以上を併用してもよい。
【００２０】
上述した各モノマーの割合は、例えば、炭素数１６以上の直鎖状アルキル基を有する（メタ）アクリレートが２０〜９９重量％、炭素数１〜６のアルキル基を有する（メタ）アクリレートが０〜６５重量％、ヒドロキシアルキル基を有する（メタ）アクリレートが１〜１５重量％である。言い換えれば、側鎖結晶性ポリマーは、例えば、炭素数１６以上の直鎖状アルキル基を有する（メタ）アクリレートを２０〜９９重量％、炭素数１〜６のアルキル基を有する（メタ）アクリレートを０〜６５重量％、ヒドロキシアルキル基を有する（メタ）アクリレートを１〜１５重量％の割合で含む共重合体である。
【００２１】
側鎖結晶性ポリマーの具体的な組成としては、例えば、ベヘニルアクリレートが３９〜５０重量％、ｎ−ブチルアクリレートが４０〜６０重量％、２−ヒドロキシエチルアクリレートが１〜１０重量％である。言い換えれば、側鎖結晶性ポリマーは、例えば、ベヘニルアクリレートを３９〜５０重量％、ｎ−ブチルアクリレートを４０〜６０重量％および２−ヒドロキシエチルアクリレートを１〜１０重量％の割合で含む共重合体である。
【００２２】
モノマーの重合方法としては、例えば、溶液重合法、塊状重合法、懸濁重合法、乳化重合法などが挙げられる。溶液重合法を採用する場合には、上述した各モノマーを溶剤に混合し、必要に応じて重合開始剤などを添加して、４０〜９０℃程度で２〜１０時間程度攪拌すればよい。
【００２３】
側鎖結晶性ポリマーの重量平均分子量は、例えば、１０００００以上、好ましくは４０００００〜８０００００である。重量平均分子量は、側鎖結晶性ポリマーをゲルパーミエーションクロマトグラフィー（ＧＰＣ）によって測定し、得られた測定値をポリスチレン換算した値である。
【００２４】
一方、ＵＶ硬化性官能基を有する化合物においてＵＶ硬化性官能基とは、ＵＶ照射によって硬化する官能基のことを意味するものとする。ＵＶ硬化性官能基としては、例えば、（メタ）アクリロイル基、（メタ）アクリロイルオキシ基、ビニル基、グリシジル基などが挙げられる。
【００２５】
ＵＶ硬化性官能基を有する化合物としては、上述したヒドロキシアルキル基を有する（メタ）アクリレートと反応するうえでイソシアナート化合物がよく、例えば、下記式（Ｉ）で表される２−メタクリロイルオキシエチルイソシアナート、下記式（II）で表される２−アクリロイルオキシエチルイソシアナート、下記式（III）で表される１，１−ビス（アクリロイルオキシメチル）エチルイソシアナートなどが挙げられる。
【００２６】
【化１】
2018178055.tif 000003
【００２７】
また、式（Ｉ）〜（III）以外の他のＵＶ硬化性官能基を有するイソシアナート化合物としては、例えば、２−（メタ）アクリロイルオキシプロピルイソシアナート、２−（メタ）アクリロイルオキシブチルイソシアナート、（メタ）アクリロイルイソシアナート、１−（４−ビニルフェニル）−１−メチルエチルイソシアナートなどが挙げられる。例示したイソシアナート化合物は、１種のみを使用してもよいし、２種以上を併用してもよい。
【００２８】
側鎖結晶性ポリマーとＵＶ硬化性官能基を有する化合物との反応は、例えば、両者を所定の割合で混合した後、酸化防止剤および触媒などを必要に応じて加えて窒素ガスなどの不活性ガス雰囲気下とし、４０〜８０℃程度で１〜６時間程度攪拌して行えばよい。
【００２９】
両者の混合割合は、例えば、側鎖結晶性ポリマー中のヒドロキシアルキル基に対して、ＵＶ硬化性官能基を有する化合物が０．１〜５モル当量、好ましくは０．５〜２モル当量である。側鎖結晶性ポリマーの含有量は、ＵＶ硬化性官能基を有する化合物の含有量よりも多いのがよい。
【００３０】
ＵＶ硬化性官能基の硬化には、光重合開始剤を用いる。光重合開始剤は、ＵＶ硬化性官能基の組成に応じて適宜選択すればよく、特に限定されるものではない。また、光重合開始剤は、市販品を用いることができる。市販の光重合開始剤としては、例えば、いずれもチバ・ジャパン社製の「ＩＲＧＡＣＵＲＥ  １８４」、「ＩＲＧＡＣＵＲＥ  ５００」などが挙げられる。
【００３１】
ＵＶ硬化型側鎖結晶性ポリマーの重量平均分子量は、例えば、１０００００以上、好ましくは６０００００〜８０００００である。重量平均分子量は、ＵＶ硬化型側鎖結晶性ポリマーをＧＰＣによって測定し、得られた測定値をポリスチレン換算した値である。
【００３２】
上述した感温性粘着剤は、架橋剤を含有していなくてもよい。言い換えれば、感温性粘着剤は、架橋剤で架橋されていなくてもよい。このような構成によれば、感温性粘着剤の被加工物に対する凹凸追従性を向上させることができる。
【００３３】
なお、感温性粘着剤は、必要に応じて架橋剤を含有していてもよい。架橋剤としては、例えば、金属キレート化合物、アジリジン化合物、イソシアネート化合物、エポキシ化合物などが挙げられる。架橋剤の含有量は、ＵＶ硬化型側鎖結晶性ポリマー１００重量部に対して、例えば、０．１〜５重量部である。
【００３４】
感温性粘着剤は、例えば、セラミック部品製造用の仮固定材として使用することができる。セラミック部品としては、例えば、積層セラミックコンデンサ、セラミックインダクタ、セラミックバリスタなどが挙げられる。
【００３５】
感温性粘着剤の使用形態は、特に限定されず、例えば、そのまま使用してもよいし、下記で説明するように、粘着シート、粘着テープなどの形態で使用してもよい。
【００３６】
＜感温性粘着シート＞
本実施形態の感温性粘着シートは、上述した感温性粘着剤を含むものであり、基材レスのシート状である。感温性粘着シートの厚さは、例えば、１０〜４００μｍである。
【００３７】
感温性粘着シートの表面には、離型フィルムを積層してもよい。離型フィルムとしては、例えば、ポリエチレンテレフタレートなどからなるフィルムの表面に、シリコーンなどの離型剤を塗工したものが挙げられる。離型フィルムの厚さは、例えば、５〜５００μｍ、好ましくは２５〜２５０μｍである。離型フィルムは、感温性粘着シートの使用時に剥離される。
【００３８】
＜感温性粘着テープ＞
本実施形態の感温性粘着テープは、フィルム状の基材と、基材の少なくとも片面に積層されている粘着剤層とを備えている。フィルム状とは、フィルム状のみに限定されるものではなく、本実施形態の効果を損なわない限りにおいて、フィルム状ないしシート状をも含む概念である。
【００３９】
基材の構成材料としては、例えば、ポリエチレン、ポリエチレンテレフタレート、ポリプロピレン、ポリエステル、ポリアミド、ポリイミド、ポリカーボネート、エチレン酢酸ビニル共重合体、エチレンエチルアクリレート共重合体、エチレンポリプロピレン共重合体、ポリ塩化ビニルなどの合成樹脂が挙げられる。
【００４０】
基材の構造は、単層構造または多層構造のいずれであってもよい。基材の厚さは、例えば、５〜５００μｍ、好ましくは２５〜２５０μｍである。基材は、粘着剤層に対する密着性を高めるうえで、表面処理が施されていてもよい。表面処理としては、例えば、コロナ放電処理、プラズマ処理、ブラスト処理、ケミカルエッチング処理、プライマー処理などが挙げられる。
【００４１】
基材の少なくとも片面に積層されている粘着剤層は、上述した感温性粘着剤を含むものである。粘着剤層を基材の少なくとも片面に積層するには、例えば、感温性粘着剤に溶剤を加えて塗工液を調製し、得られた塗工液をアプリケーター、コーターなどで基材の片面または両面に塗工して乾燥させればよい。アプリケーターとしては、例えば、ベーカー式アプリケーターなどが挙げられる。コーターとしては、例えば、ナイフコーター、ロールコーター、カレンダーコーター、コンマコーター、グラビアコーター、ロッドコーターなどが挙げられる。
【００４２】
粘着剤層の厚さは、例えば、５〜３００μｍ、好ましくは１０〜３００μｍである。
【００４３】
基材の両面に粘着剤層を積層する場合には、片面の粘着剤層と他面の粘着剤層は、互いの厚さ、組成などが、同じであってもよいし、異なっていてもよい。また、片面の粘着剤層が上述した感温性粘着剤からなる限り、他面の粘着剤層は特に限定されない。それゆえ、他面の粘着剤層を、例えば、感圧性接着剤で構成してもよい。感圧性接着剤としては、例えば、天然ゴム接着剤、合成ゴム接着剤、スチレン−ブタジエンラテックスベース接着剤、アクリル系接着剤などが挙げられる。
【００４４】
粘着剤層の表面には、離型フィルムを積層してもよい。離型フィルムとしては、上述した感温性粘着シートで例示したのと同じものが挙げられる。離型フィルムは感温性粘着テープの使用時に剥離される。
【００４５】
＜被加工物の加工方法＞
次に、本発明の第１、第２実施形態に係る被加工物の加工方法について、被加工物がセラミックグリーンシート積層体である場合を例にとって、図１および図２を参照して詳細に説明する。
【００４６】
（第１実施形態）
本実施形態の被加工物の加工方法は、上述した感温性粘着テープを使用するとともに、以下の（ｉ）〜（ｖ）の工程を備えている。
（ｉ）感温性粘着テープを融点以上の温度にして被加工物に貼付する工程。
（ii）感温性粘着テープの粘着剤層に紫外線を照射して硬化させる工程。
（iii）感温性粘着テープを融点未満の温度にして被加工物を仮固定する工程。
（iv）被加工物を加工して加工物を得る工程。
（ｖ）感温性粘着テープを融点以上の温度にして加工物を感温性粘着テープから剥離する工程。
【００４７】
具体的に説明すると、図１（ａ）に示すように、本実施形態の感温性粘着テープ１は、フィルム状の基材２と、基材２の片面に積層されており上述した感温性粘着剤を含む粘着剤層３と、を備えている。
【００４８】
（ｉ）の工程では、感温性粘着テープ１を融点以上の温度にして、被加工物であるセラミックグリーンシート積層体１００に貼付する。感温性粘着テープ１を融点以上の温度にするには、例えば、ヒータなどの加熱手段を使用すればよい。
【００４９】
ここで、本実施形態のセラミックグリーンシート積層体１００は、図２に示すように、感温性粘着テープ１が貼付される領域Ｓに溝１０１を複数有する。溝１０１は、後述する（iv）の工程において、セラミックグリーンシート積層体１００を複数の生チップ１１０にカットするときのガイドとして機能する部位である。溝１０１の深さＤは、例えば、３００μｍ以下、好ましくは２０〜３００μｍ、より好ましくは２０〜８０μｍである。溝１０１の幅Ｗは、例えば、２０００μｍ以下、好ましくは２０〜２０００μｍである。感温性粘着剤を含む粘着剤層３は、融点以上の温度において優れた凹凸追従性を発揮することから、粘着剤層３と溝１０１との間に空隙が発生するのを抑制しつつ、感温性粘着テープ１をセラミックグリーンシート積層体１００に貼付することができる。
【００５０】
セラミックグリーンシート積層体１００は、例えば、セラミック粉末のスラリーをドクターブレードで薄く延ばしてセラミックグリーンシートを形成し、このセラミックグリーンシートの表面に複数の電極を印刷した後、複数のセラミックグリーンシートを積層一体化して得られる。
【００５１】
（ii）の工程では、感温性粘着テープ１の粘着剤層３にＵＶを照射して硬化させる。これにより、粘着剤層３をＵＶ照射前よりも高弾性にすることができる。ＵＶ照射量は、例えば、１０〜２０００ｍＪ／ｃｍ2である。
【００５２】
（iii）の工程では、感温性粘着テープ１を融点未満の温度にしてセラミックグリーンシート積層体１００を仮固定する。本実施形態によれば、粘着剤層３が感温性粘着剤を含むことから、セラミックグリーンシート積層体１００を高い固定力で仮固定することができる。なお、感温性粘着テープ１を融点未満の温度にするには、例えば、ファンなどの冷却手段を使用すればよい。
【００５３】
（iv）の工程では、セラミックグリーンシート積層体１００を加工して加工物を得る。加工方法としては、例えば、切削加工、研磨加工などが挙げられる。本実施形態の（iv）の工程は、図１（ｂ）に示すように、いわゆるダイシング加工である。具体的に説明すると、本実施形態の（iv）の工程では、セラミックグリーンシート積層体１００を回転刃２００でカットし、加工物として複数の生チップ１１０を得る。
【００５４】
本実施形態では、図２に示すように、粘着剤層３と溝１０１との間に空隙が発生するのを抑制しつつ感温性粘着テープ１をセラミックグリーンシート積層体１００に貼付している。したがって、矢印ａ方向に回転刃２００を動かしてセラミックグリーンシート積層体１００を溝１０１に沿ってカットするとき、バリの発生を抑制することができ、カット精度を向上させることができる。
【００５５】
また、上述のとおり、粘着剤層３にＵＶを照射して硬化させており、粘着剤層３をＵＶ照射前よりも高弾性にしていることから、カット時におけるセラミックグリーンシート積層体１００のズレや沈み込みの発生を抑制することができる。さらに、ダイシング加工時の発熱で感温性粘着テープ１が融点以上の温度になったとしても、粘着剤層３を硬化させていることから粘着剤層３が柔らかくなるのを抑制することができる。それゆえ、優れたカット精度でセラミックグリーンシート積層体１００をカットすることができる。
【００５６】
融点が４０〜５０℃であれば、セラミックグリーンシート積層体１００を室温でダイシング加工することができる。
【００５７】
（ｖ）の工程では、図１（ｃ）に示すように、感温性粘着テープ１を融点以上の温度にして、複数の生チップ１１０を感温性粘着テープ１から剥離する。本実施形態では、粘着剤層３が感温性粘着剤を含むことから、感温性粘着テープ１を融点以上の温度にすれば、固定力を十分に低下させることができる。それゆえ、複数の生チップ１１０を感温性粘着テープ１から容易に剥離することができ、歩留りよく複数の生チップ１１０を得ることができる。
【００５８】
得られた生チップ１１０を焼成すると、セラミックチップを得ることができる。また、得られたセラミックチップの端面に外部電極を形成すると、積層セラミックコンデンサを得ることができる。
【００５９】
（第２実施形態）
本実施形態の被加工物の加工方法は、上述した感温性粘着テープを使用するとともに、以下の（ｉ）〜（ｖ）の工程を備えている。
（ｉ）感温性粘着テープを融点以上の温度にして被加工物に貼付する工程。
（ii）感温性粘着テープを融点未満の温度にして被加工物を仮固定する工程。
（iii）被加工物を加工して加工物を得る工程。
（iv）感温性粘着テープの粘着剤層に紫外線を照射して硬化させる工程。
（ｖ）感温性粘着テープを融点以上の温度にして加工物を感温性粘着テープから剥離する工程。
【００６０】
本実施形態では、粘着剤層３にＵＶを照射して硬化させるタイミングが、上述した第１実施形態と異なる。具体的に説明すると、本実施形態では、複数の生チップ１１０を得る（iii）の工程の後の（iv）の工程において、粘着剤層３にＵＶを照射して硬化させる。このような構成によれば、粘着剤層３をＵＶ照射前よりも体積収縮させることができ、生チップ１１０に対する粘着剤層３の密着性を低下させることができる。それゆえ、（ｖ）の工程で複数の生チップ１１０を感温性粘着テープ１から剥離するときは、ＵＶ硬化型側鎖結晶性ポリマーが流動性を示すことによる固定力の低下に加えて、粘着剤層３が体積収縮することによる生チップ１１０への密着性の低下も加わる。その結果、複数の生チップ１１０を感温性粘着テープ１から容易に剥離することができ、歩留りよく複数の生チップ１１０を得ることができる。
その他の構成は、上述した第１実施形態に係る被加工物の加工方法と同様であるので、説明を省略する。
【００６１】
以上、本発明に係る実施形態について例示したが、本発明は上述した実施形態に限定されるものではなく、本発明の要旨を逸脱しない限り任意のものとすることができることはいうまでもない。
【００６２】
例えば、上述の実施形態における被加工物の加工方法では、被加工物がセラミックグリーンシート積層体１００であるが、本実施形態の被加工物の加工方法は、セラミックグリーンシート積層体１００の他、例えば、セラミックインダクタ、セラミックバリスタなどの他のセラミック部品を製造するときの被加工物に対しても適用することができる。
【００６３】
また、被加工物の加工方法における（ｉ）の工程では、感温性粘着テープ１の基材２を台座に固定してもよい。基材２を台座に固定する方法としては、例えば、基材２と台座との間に所定の粘着剤や接着剤を介在させて固定する方法や、吸着機構などの固定手段を備えた台座を採用する方法などが挙げられる。また、感温性粘着テープ１の構成が、基材２の両面に粘着剤層３が積層されている両面テープである場合には、セラミックグリーンシート積層体１００を固定している片面の粘着剤層３と反対の他面の粘着剤層３を介して台座に固定してもよい。
【００６４】
また、被加工物の加工方法における（iv）の工程では、回転刃２００によるカットに代えて、例えば、切断刃による押し切りにしてもよい。
【００６５】
また、上述の実施形態における被加工物の加工方法では、加工前または加工後にＵＶを照射して１段階で粘着剤層３を硬化させているが、加工前および加工後にＵＶを照射して２段階で粘着剤層３を硬化させてもよい。具体的には、被加工物の加工方法が、以下の（ｉ）〜（vi）の工程を備えていてもよい。
（ｉ）感温性粘着テープを融点以上の温度にして被加工物に貼付する工程。
（ii）感温性粘着テープの粘着剤層に紫外線を照射して粘着剤層の一部を硬化させる工程。
（iii）感温性粘着テープを融点未満の温度にして被加工物を仮固定する工程。
（iv）被加工物を加工して加工物を得る工程。
（ｖ）感温性粘着テープの粘着剤層に紫外線を照射して粘着剤層の未硬化部分を硬化させる工程。
（vi）感温性粘着テープを融点以上の温度にして加工物を感温性粘着テープから剥離する工程。
【００６６】
以下、合成例および実施例を挙げて本発明を詳細に説明するが、本発明は以下の合成例および実施例のみに限定されるものではない。
【００６７】
＜合成例＞
まず、ベヘニルアクリレートを４５重量％、ｎ−ブチルアクリレートを５０重量％および２−ヒドロキシエチルアクリレートを５重量％の割合で混合し、モノマー混合物を得た。得られたモノマー混合物を酢酸エチル：ヘプタン＝７：３（重量比）の混合溶媒によってモノマー混合物が３０重量％になるように調整し、混合液を得た。
【００６８】
次に、重合開始剤として日油社製の「パーブチルＮＤ」をモノマー混合物１００重量部に対して０．３重量部の割合で混合した。
【００６９】
次に、混合液を５５℃で４時間撹拌した後、重合開始剤として日油社製の「パーブチルＰＶ」をモノマー混合物１００重量部に対して０．５重量部の割合で混合し、８０℃で４時間撹拌することによって各モノマーを重合させ、側鎖結晶性ポリマーの溶液を得た。
【００７０】
得られた側鎖結晶性ポリマーの溶液を固形分換算で１００重量部、上述した式（Ｉ）で表される２−メタクリロイルオキシエチルイソシアナート（昭和電工（株）製の紫外線硬化性官能基を有する化合物「カレンズＭＯＩ」）を６．５重量部（側鎖結晶性ポリマー中のヒドロキシアルキル基に対して１．０モル当量）、および触媒としてジラウリン酸ジ−ｎ−ブチルスズ（ＤＢＴＤＬ）を０．２重量部の割合で混合し、窒素ガス雰囲気下、６０℃で４時間撹拌して、ＵＶ硬化型側鎖結晶性ポリマーの溶液を得た。
【００７１】
得られたＵＶ硬化型側鎖結晶性ポリマーについて、重量平均分子量および融点を測定した。各測定結果は、以下のとおりである。
重量平均分子量：７０００００
融点：４３℃
【００７２】
なお、重量平均分子量は、ＵＶ硬化型側鎖結晶性ポリマーをＧＰＣで測定し、得られた測定値をポリスチレン換算することによって得た。融点は、ＵＶ硬化型側鎖結晶性ポリマーをＤＳＣで１０℃／分の測定条件で測定することによって得た。
【実施例】
【００７３】
＜感温性粘着テープの作製＞
まず、合成例で得たＵＶ硬化型側鎖結晶性ポリマーの溶液を固形分換算で１００重量部、チバ・ジャパン社製の光重合開始剤「ＩＲＧＡＣＵＲＥ  ５００」を固形分換算で２重量部の割合で混合し、塗工液を得た。
【００７４】
次に、得られた塗工液を基材の片面に塗工して乾燥させ、基材の片面に厚さ４０μｍの粘着剤層が積層されている感温性粘着テープを得た。使用した基材、塗工条件、乾燥条件は、以下のとおりである。
基材：片面をコロナ処理した厚さ５０μｍのポリエチレンテレフタレートからなるフィルム状の基材を用いた。
塗工条件：塗工液を、基材のコロナ処理面にベーカー式アプリケーターによって厚さ１３ｍｉｌで塗工した。
乾燥条件：１１０℃の乾燥機内で１０分間乾燥した。
【００７５】
＜評価＞
得られた感温性粘着テープについて、２３℃固定性、６０℃剥離性および凹凸追従性を評価した。各評価方法を以下に示すとともに、その結果を表１に示す。
【００７６】
（２３℃固定性）
得られた感温性粘着テープについて、２３℃の雰囲気温度におけるポリエチレンテレフタレートフィルムに対する１８０°剥離強度をＪＩＳ  Ｚ０２３７に準拠して測定した。
【００７７】
具体的には、６０℃の雰囲気温度で感温性粘着テープをポリエチレンテレフタレートフィルムに貼付し、この雰囲気温度で２０分間静置した後、雰囲気温度を２３℃に下げ、この雰囲気温度で２０分間静置した後、ロードセルを用いて３００ｍｍ／分の速度で１８０°剥離した（ｎ＝２）。そして、この測定結果から、２３℃固定性を評価した。評価基準は、以下のように設定した。
○：１８０°剥離強度が、１０Ｎ／２５ｍｍ以上である。
△：１８０°剥離強度が、１Ｎ／２５ｍｍ以上１０Ｎ／２５ｍｍ未満である。
×：１８０°剥離強度が、１Ｎ／２５ｍｍ未満である。
【００７８】
（６０℃剥離性）
６０℃の雰囲気温度で感温性粘着テープをポリエチレンテレフタレートフィルムに貼付し、この雰囲気温度で２０分間静置した後、雰囲気温度を２３℃に下げ、この雰囲気温度で２０分間静置した後、粘着剤層にＵＶを照射して硬化させた。ＵＶ照射条件は、以下のとおりである。
【００７９】
［ＵＶ照射条件］
装置：ＧＳユアサ社製のコンベア式ＵＶ照射装置「ＣＳＯＴ−４０Ａ」
光源：高圧水銀ランプ
ＵＶ照射量：２００ｍＪ／ｃｍ2
【００８０】
ＵＶを照射した後、雰囲気温度を６０℃に上げ、この雰囲気温度で２０分間静置した後、上述した２３℃固定性の評価と同様にして１８０°剥離した。そして、この測定結果から、６０℃剥離性を評価した。評価基準は、以下のように設定した。
○：１８０°剥離強度が、０．０５Ｎ／２５ｍｍ以下である。
△：１８０°剥離強度が、０．０５Ｎ／２５ｍｍよりも大きく、かつ０．１Ｎ／２５ｍｍ以下である。
×：１８０°剥離強度が、０．１Ｎ／２５ｍｍよりも大きい。
【００８１】
（凹凸追従性）
まず、６０℃の雰囲気温度で感温性粘着テープを被着体の表面に貼付した。使用した被着体は、以下のとおりである。
被着体：表面に深さ２８０μｍおよび幅１０００μｍの溝を有するガラス板
【００８２】
次に、雰囲気温度を２３℃に下げ、感温性粘着テープを被着体から剥離した。そして、粘着剤層に転写された溝の形状を電子顕微鏡（倍率：５００倍）で観察し、感温性粘着テープの凹凸追従性を評価した。評価基準は、以下のように設定した。
○：溝と実質的に同じ形状が粘着剤層に転写されている。
×：溝と実質的に同じ形状が粘着剤層に転写されていない。
なお、粘着剤層に転写された形状がくずれるのを防ぐため、粘着力が低下していない融点未満の温度で剥離した。
【００８３】
［比較例１］
合成例で得たＵＶ硬化型側鎖結晶性ポリマーの溶液に代えて、合成例で得た側鎖結晶性ポリマーの溶液を使用し、光重合開始剤を混合しなかった以外は、上述した実施例と同様にして、基材の片面に厚さ４０μｍの粘着剤層が積層されている感温性粘着テープを得た。
【００８４】
得られた感温性粘着テープについて、２３℃固定性、６０℃剥離性および凹凸追従性を評価した。具体的には、２３℃固定性および凹凸追従性は、上述した実施例と同様にして評価した。
【００８５】
６０℃剥離性は、ＵＶを照射しなかった以外は、上述した実施例と同様にして評価した。すなわち、６０℃の雰囲気温度で感温性粘着テープをポリエチレンテレフタレートフィルムに貼付し、この雰囲気温度で２０分間静置した後、上述した実施例と同様にして１８０°剥離して評価した。各評価結果を表１に示す。
【００８６】
［比較例２］
合成例で得たＵＶ硬化型側鎖結晶性ポリマーの溶液に代えて、合成例で得た側鎖結晶性ポリマーの溶液を使用し、光重合開始剤を混合せず、固形分換算で側鎖結晶性ポリマー１００重量部に対して架橋剤を１重量部の割合で混合した以外は、上述した実施例と同様にして、基材の片面に厚さ４０μｍの粘着剤層が積層されている感温性粘着テープを得た。なお、架橋剤は、日本ポリウレタン工業社製のイソシアネート化合物「コロネートＬ−４５Ｅ」を使用した。
【００８７】
得られた感温性粘着テープについて、比較例１と同様にして２３℃固定性、６０℃剥離性および凹凸追従性を評価した。その結果を表１に示す。
【００８８】
【表１】
2018178055.tif 000004
【００８９】
表１から明らかなように、実施例は、２３℃固定性、６０℃剥離性および凹凸追従性に優れているのがわかる。
【符号の説明】
【００９０】
１  感温性粘着テープ
２  基材
３  粘着剤層
１００  セラミックグリーンシート積層体
１０１  溝
１１０  生チップ
２００  回転刃
【図１】
2018178055.tif 000005
【図２】
2018178055.tif 000006